(57)【要約】【課題】磁気異方性を高め、磁気特性を改善する希土類磁石の製造方法を提供する。【解決手段】Ｒ−Ｆｅ系化合物の主相と、前記ＲとＦｅ以外の金属元素Ｍとを含有する粒界相とを含む組織を有し、結晶格子のｃ軸の長さとａ軸の長さとの比が０．５５以上０．８５以下であるＲ−Ｆｅ系合金の粉末を用意する合金粉末準備工程と、前記Ｒ−Ｆｅ系合金の粉末を水素化処理して水素化粉末を得る水素化工程と、前記水素化粉末を圧縮成形して水素化粉末成形体を得る成形工程と、前記水素化粉末成形体を脱水素処理して磁石素材を得る脱水素工程と、前記磁石素材を、絶対値が３Ｔ以上の強磁場とそれ未満の弱磁場との間で時間的に変動する変動磁場を印加しながら、前記粒界相の共晶点の±５５℃以内の温度で熱処理する磁場熱処理工程と、前記磁石素材を窒化処理又は炭化処理する化合処理工程と、を備える希土類磁石の製造方法。【選択図】なし【特許請求の範囲】
【請求項１】
希土類元素ＲとＦｅとを含有するＲ−Ｆｅ系化合物の主相と、前記ＲとＦｅ以外の金属元素Ｍとを含有して前記主相の水素不均化温度よりも共晶点が低いＲ−Ｍ系化合物の粒界相とを含む組織を有し、前記主相が正方晶又は六方晶で、且つ、結晶格子のｃ軸の長さとａ軸の長さとの比が０．５５以上０．８５以下であるＲ−Ｆｅ系合金の粉末を用意する合金粉末準備工程と、
前記Ｒ−Ｆｅ系合金の粉末を、水素不均化温度以上の温度で熱処理して水素化処理することにより、水素化粉末を得る水素化工程と、
前記水素化粉末を圧縮成形して、水素化粉末成形体を得る成形工程と、
前記水素化粉末成形体を、再結合温度以上の温度で熱処理して脱水素処理することにより、磁石素材を得る脱水素工程と、
前記磁石素材を、絶対値が３Ｔ以上の強磁場と絶対値が３Ｔ未満の弱磁場との間で時間的に変動する変動磁場を印加しながら、前記粒界相の共晶点の±５５℃以内の温度で熱処理する磁場熱処理工程と、
前記磁場熱処理工程の後、前記磁石素材を窒化処理又は炭化処理する化合処理工程と、
を備える希土類磁石の製造方法。
【請求項２】
前記変動磁場における前記強磁場の向きを少なくとも１回変更する請求項１に記載の希土類磁石の製造方法。
【請求項３】
前記変動磁場の磁場変動速度を０．１Ｔ／ｍｉｎ以上１Ｔ／ｍｉｎ以下とする請求項１又は請求項２に記載の希土類磁石の製造方法。
【請求項４】
前記変動磁場の変動幅を３Ｔ以上とする請求項１〜請求項３のいずれか１項に記載の希土類磁石の製造方法。
【請求項５】
前記窒化処理又は前記炭化処理する際に磁場を印加しながら行う請求項１〜請求項４のいずれか１項に記載の希土類磁石の製造方法。
【請求項６】
前記化合処理工程における前記窒化処理又は前記炭化処理する際の前記磁場の印加方向を、前記磁場熱処理工程における前記変動磁場の印加方向と同じにする請求項５に記載の希土類磁石の製造方法。
【発明の詳細な説明】
【技術分野】
【０００１】
本発明は、希土類磁石の製造方法に関する。
【背景技術】
【０００２】
モータや発電機などの用途に、希土類元素（Ｒ）と鉄（Ｆｅ）とを含有する希土類−鉄（Ｒ−Ｆｅ）系化合物を主相とするＲ−Ｆｅ系合金を材料に用いた希土類磁石が広く利用されている。代表的な希土類磁石としては、Ｎｄ２Ｆｅ１４Ｂ化合物を主相とするＮｄ２Ｆｅ１４Ｂ合金を原料として使用したＮｄ２Ｆｅ１４Ｂ磁石（ネオジム磁石）が挙げられる。ネオジム磁石以外では、Ｓｍ２Ｆｅ１７化合物を主相とするＳｍ２Ｆｅ１７合金を原料とし、これを窒化したＳｍ２Ｆｅ１７Ｎ３化合物を主相とするＳｍ２Ｆｅ１７Ｎ３磁石が実用化されている。
【０００３】
希土類磁石の種類としては、Ｒ−Ｆｅ系合金の磁粉を圧縮成形し、これを焼結した焼結磁石や、Ｒ−Ｆｅ系合金の磁粉にバインダ樹脂を混合し、これを圧縮成形して固化したボンド磁石が主流である。また、最近では、Ｒ−Ｆｅ系合金の磁粉を圧縮成形した圧粉磁石が開発されている（特許文献１、２を参照）。
【０００４】
特許文献１、２には、原料のＲ−Ｆｅ系合金のインゴットを準備し、Ｒ−Ｆｅ系合金を粉砕して合金粉末を作製した後、合金粉末を水素不均化温度以上で水素化（ＨＤ：Ｈｙｄｒｏｇｅｎａｔｉｏｎ−Ｄｉｓｐｒｏｐｏｒｔｉｏｎａｔｉｏｎ）処理して磁石用粉末を製造することが記載されている。そして、磁石用粉末を圧縮成形して粉末成形体を作製した後、粉末成形体を再結合温度以上で脱水素（ＤＲ：Ｄｅｓｏｒｐｔｉｏｎ−Ｒｅｃｏｍｂｉｎａｔｉｏｎ）処理して磁性部材（Ｒ−Ｆｅ系合金材）を製造し、この磁性部材を希土類磁石の素材に用いることが記載されている。特許文献１，２には、合金粉末を水素化処理することで成形性を高められ、水素化処理した磁石用粉末を圧縮成形することで高密度の粉末成形体（磁性部材）が得られることが記載されている。また、特許文献２には、Ｒ−Ｆｅ系合金材を窒化処理することが記載されている。
【先行技術文献】
【特許文献】
【０００５】
【特許文献１】特開２０１１−２３６４９８号公報
【特許文献２】特開２０１２−２４１２８０号公報
【発明の概要】
【発明が解決しようとする課題】
【０００６】
希土類磁石の材料となる合金（化合物）の探索が盛んに行われ、強磁性を示し希土類磁石の原料となり得るＲ−Ｆｅ系合金（Ｒ−Ｆｅ系化合物）が種々報告されている。表１に、Ｒ−Ｆｅ系合金の一例と、各合金の結晶構造（結晶系、並びに、結晶格子のａ軸及びｃ軸のそれぞれの長さ、ｃ軸の長さとａ軸の長さの比（ｃ／ａ）、密度）を示す。現在実用化されている希土類磁石の材料のほとんどは、上述したＮｄ２Ｆｅ１４Ｂ合金やＳｍ２Ｆｅ１７合金を原料に用いたものである。
【０００７】
【表１】
2015128118.tif 000002
【０００８】
磁気特性に優れる希土類磁石を得るには、材料自体が特定の結晶方向に磁化され易い磁気異方性（一軸異方性）を有することが望ましい。Ｎｄ２Ｆｅ１４Ｂ合金やＳｍ２Ｆｅ１７合金は、高い結晶磁気異方性を有しており、希土類磁石の材料として優れた性質を持っている。具体的には、主相となるＮｄ２Ｆｅ１４Ｂ化合物やＳｍ２Ｆｅ１７化合物が、ｃ軸方向に一軸異方性を有し、結晶格子のｃ軸の長さとａ軸の長さの比（ｃ／ａ）が１より大きい。
【０００９】
一般に、上記ｃ／ａが１未満のＲ−Ｆｅ系合金は、主相が一軸異方性を示さないことから、このような物質を希土類磁石の材料として用いた場合、磁気特性に優れる希土類磁石を得ることは難しい。したがって、上記ｃ／ａが１未満のＲ−Ｆｅ系合金を原料に用いて希土類磁石を製造する場合、磁気異方性を高め、磁気特性を改善することが望まれる。
【００１０】
本発明は、上記事情に鑑みてなされたものであり、本発明の目的の１つは、磁気異方性を高め、磁気特性を改善する希土類磁石の製造方法を提供することにある。
【課題を解決するための手段】
【００１１】
本発明の希土類磁石の製造方法は、以下の合金粉末準備工程と、水素化工程と、成形工程と、脱水素工程と、磁場熱処理工程と、化合処理工程と、を備える。
合金粉末準備工程：希土類元素ＲとＦｅとを含有するＲ−Ｆｅ系化合物の主相と、前記ＲとＦｅ以外の金属元素Ｍとを含有して前記主相の水素不均化温度よりも共晶点が低いＲ−Ｍ系化合物の粒界相とを含む組織を有し、前記主相が正方晶又は六方晶で、且つ、結晶格子のｃ軸の長さとａ軸の長さとの比が０．５５以上０．８５以下であるＲ−Ｆｅ系合金の粉末を用意する工程。
水素化工程：前記Ｒ−Ｆｅ系合金の粉末を、水素不均化温度以上の温度で熱処理して水素化処理することにより、水素化粉末を得る工程。
成形工程：前記水素化粉末を圧縮成形して、水素化粉末成形体を得る工程。
脱水素工程：前記水素化粉末成形体を、再結合温度以上の温度で熱処理して脱水素処理することにより、磁石素材を得る工程。
磁場熱処理工程：前記磁石素材を、絶対値が３Ｔ以上の強磁場と絶対値が３Ｔ未満の弱磁場との間で時間的に変動する変動磁場を印加しながら、前記粒界相の共晶点の±５５℃以内の温度で熱処理する工程。
化合処理工程：前記磁場熱処理工程の後、前記磁石素材を窒化処理又は炭化処理する工程。
【発明の効果】
【００１２】
本発明の希土類磁石の製造方法は、磁気異方性を高め、磁気特性を改善することができる。
【発明を実施するための形態】
【００１３】
本発明者らは、Ｒ−Ｆｅ系化合物を主相とし、主相が正方晶又は立方晶で、且つ、結晶格子のｃ軸の長さとａ軸の長さの比が１未満であるＲ−Ｆｅ系合金を原料に用いた場合に、磁気異方性を高め、磁気特性を改善する技術について鋭意研究を重ねた。その結果、Ｒ−Ｆｅ系合金の粉末成形体に対し、特定の変動磁場を印加しながら特定の温度で熱処理した後、窒化処理又は炭化処理することで、ｃ軸方向の一軸異方性が強くなり、磁気特性（特に、残留磁化）を大幅に改善できることを見出した。以上の知見に基づいて、本発明者らは本発明を完成するに至った。
【００１４】
［本発明の実施形態の説明］
最初に、本発明の実施態様を列記して説明する。
【００１５】
（１）実施形態に係る希土類磁石の製造方法は、以下の合金粉末準備工程と、水素化工程と、成形工程と、脱水素工程と、磁場熱処理工程と、化合処理工程と、を備える。
合金粉末準備工程：希土類元素ＲとＦｅとを含有するＲ−Ｆｅ系化合物の主相と、ＲとＦｅ以外の金属元素Ｍとを含有して主相の水素不均化温度よりも共晶点が低いＲ−Ｍ系化合物の粒界相とを含む組織を有し、主相が正方晶又は六方晶で、且つ、結晶格子のｃ軸の長さとａ軸の長さとの比が０．５５以上０．８５以下であるＲ−Ｆｅ系合金の粉末を用意する工程。
水素化工程：Ｒ−Ｆｅ系合金の粉末を、水素不均化温度以上の温度で熱処理して水素化処理することにより、水素化粉末を得る工程。
成形工程：水素化粉末を圧縮成形して、水素化粉末成形体を得る工程。
脱水素工程：水素化粉末成形体を、再結合温度以上の温度で熱処理して脱水素処理することにより、磁石素材を得る工程。
磁場熱処理工程：磁石素材を、絶対値が３Ｔ以上の強磁場と絶対値が３Ｔ未満の弱磁場との間で時間的に変動する変動磁場を印加しながら、粒界相の共晶点の±５５℃以内の温度で熱処理する工程。
化合処理工程：磁場熱処理工程の後、磁石素材を窒化処理又は炭化処理する工程。
【００１６】
上記希土類磁石の製造方法によれば、特定の変動磁場を印加しながら特定の温度で熱処理した後、窒化処理又は炭化処理することで、磁気異方性を高められ、磁気特性を改善することができる。特に、磁石の性能指標の１つである残留磁化を大幅に高められる。
【００１７】
まず、希土類磁石の原料に用いるＲ−Ｆｅ系合金について説明すると、主相が正方晶又は六方晶で、且つ、結晶格子のｃ軸の長さとａ軸の長さとの比が０．５５以上０．８５以下である。このようなＲ−Ｆｅ系合金（Ｒ−Ｆｅ系化合物）としては、表１に示したような、例えばＳｍ１Ｆｅ９、Ｓｍ１Ｆｅ１２、Ｓｍ５Ｆｅ１７、Ｎｄ１Ｆｅ５、Ｎｄ５Ｆｅ１７、Ｎｄ１Ｆｅ１１Ｔｉ１、Ｓｍ１Ｆｅ１１Ｔｉ１が挙げられる。
【００１８】
磁気異方性を高められるメカニズムは、明らかではないが、次のように考えられる。上記Ｒ−Ｆｅ系合金において、絶対値が３Ｔ以上の強磁場と絶対値が３Ｔ未満の弱磁場との間で時間的に変動する変動磁場を印加しながら、粒界相の共晶点の±５５℃以内の温度で熱処理すると、主相の結晶粒が回転して、磁場の印加方向に短い方の軸（即ち、ｃ軸）が配向する。また、粒界相の共晶点付近の温度では、粒界相を通してＲ原子が拡散して主相と粒界相との間でＲ原子のやり取りが起こって、磁場の印加方向にｃ軸が配向するように結晶の再構築（再結晶）が起こると考えられる。そして、強磁場と弱磁場とを交互に繰り返し印加することで、Ｒ原子の移動が活発になり、粒界相を通したＲ原子のやり取りが促進され、磁気異方性が高くなる。その後、窒化処理又は炭化処理すると、ｃ軸方向のＦｅ−Ｆｅ原子間に原子半径の小さいＮ又はＣが選択的に導入され、ｃ軸方向の一軸異方性が発現する。その結果、主相がｃ軸方向に配向すると共に、ｃ軸方向に一軸異方性を誘起することができ、磁気異方性が高く、磁気特性に優れる希土類磁石が得られる。
【００１９】
また、上記希土類磁石の製造方法によれば、水素化処理したＲ−Ｆｅ系合金の粉末（水素化粉末）を圧縮成形した後、その粉末成形体（水素化粉末成形体）を脱水素処理することで、高密度のＲ−Ｆｅ系合金の粉末成形体（磁石素材）を得ることができる。したがって、磁石材料（磁性相）であるＲ−Ｆｅ系合金（Ｒ−Ｆｅ系化合物）の存在割合が多い希土類磁石が得られ、磁気特性の向上を図ることができる。また、水素化処理によりＲ−Ｆｅ系化合物を水素化分解した後、脱水素処理によりＲ−Ｆｅ系化合物に再結合させることで、Ｒ−Ｆｅ系化合物（主相）の結晶粒を微細化できる。主相の結晶粒が微細であることから、保磁力を高めることができ、耐熱性の点でも優れる。
【００２０】
（２）上記希土類磁石の製造方法の一形態としては、変動磁場における強磁場の向きを少なくとも１回変更することが挙げられる。
【００２１】
変動磁場における強磁場の向きを変更すると、磁場による粒界相を通したＲ原子のやり取りがより促進され、磁気異方性が強くなる。
【００２２】
（３）上記希土類磁石の製造方法の一形態としては、変動磁場の磁場変動速度を０．１Ｔ／ｍｉｎ以上１Ｔ／ｍｉｎ以下とすることが挙げられる。
【００２３】
変動磁場の磁場変動速度を上記範囲とすることで、磁場による粒界相を通したＲ原子のやり取りが十分に起こり、磁気異方性の向上効果が得られ易い。
【００２４】
（４）上記希土類磁石の製造方法の一形態としては、変動磁場の変動幅を３Ｔ以上とすることが挙げられる。
【００２５】
変動磁場の変動幅を３Ｔ以上とすることで、磁場による粒界相を通したＲ原子のやり取りが十分に起こり、磁気異方性の向上効果が得られ易い。
【００２６】
（５）上記希土類磁石の製造方法の一形態としては、窒化処理又は炭化処理する際に磁場を印加しながら行うことが挙げられる。
【００２７】
窒化処理又は炭化処理する際に磁場を印加することで、格子が磁場の印加方向に伸長して、磁場を印加した方向のＦｅ−Ｆｅ原子間を拡げることができる。その結果、そのＦｅ−Ｆｅ原子間にＮ又はＣが導入され易くなる。
【００２８】
（６）上記希土類磁石の製造方法の一形態としては、化合処理工程における窒化処理又は炭化処理する際の磁場の印加方向を、磁場熱処理工程における変動磁場の印加方向と同じにすることが挙げられる。
【００２９】
化合処理工程における磁場の印加方向を、磁場熱処理工程における変動磁場の印加方向と同じにすることで、磁場熱処理工程で配向させたｃ軸方向と化合処理工程での磁場による格子を伸長させる方向が一致するため、ｃ軸方向のＦｅ−Ｆｅ原子間に選択的により導入され易くなる。
【００３０】
［本発明の実施形態の詳細］
本発明の実施形態に係る希土類磁石の製造方法の具体例を説明する。なお、本発明は、これらの例示に限定されるものではなく、特許請求の範囲によって示され、特許請求の範囲と均等の意味及び範囲内での全ての変更が含まれることが意図される。
【００３１】
＜希土類磁石の製造方法＞
希土類磁石の製造方法は、合金粉末準備工程と、水素化工程と、成形工程と、脱水素工程と、磁場熱処理工程と、化合処理工程と、を備える。以下、各工程について詳しく説明する。
【００３２】
（合金粉末準備工程）
合金粉末準備工程は、希土類元素ＲとＦｅとを含有するＲ−Ｆｅ系化合物の主相と、ＲとＦｅ以外の金属元素Ｍとを含有して主相の水素不均化温度よりも共晶点が低いＲ−Ｍ系化合物の粒界相とを含む組織を有し、主相が正方晶又は六方晶で、且つ、結晶格子のｃ軸の長さとａ軸の長さとの比が０．５５以上０．８５以下であるＲ−Ｆｅ系合金の粉末を用意する工程である。
【００３３】
〈Ｒ−Ｆｅ系合金〉
まず、原料に用いるＲ−Ｆｅ系合金について説明する。Ｒ−Ｆｅ系合金は、主成分として希土類元素ＲとＦｅとを含有し、添加元素としてＦｅ以外の金属元素Ｍを含有する組成を有し、Ｒ−Ｆｅ系化合物の主相と、Ｒ−Ｍ系化合物の粒界相とを含む組織を有する。
【００３４】
Ｒは、Ｓｃ、Ｙ、ランタノイド及びアクチノイドから選択される少なくとも１種の希土類元素である。中でも、Ｓｍ、Ｎｄ、Ｐｒ、Ｃｅ、Ｄｙ、Ｔｂ及びＹから選択される少なくとも１種の元素を含むと、磁気特性の点で好ましい。特に、原料コスト及び磁気特性の観点から、Ｓｍ又はＮｄを必須元素として含むことが好ましい。Ｒ、は単一の元素であっても、複数の元素の組み合わせであってもよい。複数の元素の組み合わせとは、例えば、希土類元素の一部を別の希土類元素で置換することをいう。
【００３５】
Ｆｅは、Ｒと化合物を形成し、Ｒ−Ｆｅ系化合物の主相を形成する元素である。Ｆｅ単独であってもよく、Ｆｅの一部を別の遷移金属元素で置換してもよい。Ｆｅの一部を置換する遷移金属元素としては、例えばＴｉ、Ｃｏ及びＮｉから選択される少なくとも１種の元素が挙げられる。Ｆｅの一部をＣｏで置換すると、磁気特性を一層高められる。
【００３６】
Ｍは、主相のＲ−Ｆｅ系化合物を形成しない余分なＲと化合物を形成し、Ｒ−Ｍ系化合物の粒界相を形成する元素である。また、Ｍは、主相（Ｒ−Ｆｅ系化合物）の水素不均化温度よりも粒界相（Ｒ−Ｍ系化合物）の共晶点を下げる働きをする元素である。Ｍとしては、例えばＣｕ、Ａｌ、Ｇａから選択される少なくとも１種の金属元素が挙げられる。
【００３７】
主相は、希土類元素ＲとＦｅとを含有するＲ−Ｆｅ系化合物からなり、強磁性相である。
【００３８】
粒界相は、主相の結晶粒界に存在し、ＲとＦｅ以外の金属元素Ｍとを含有するＲ−Ｍ系化合物の相を含む。通常、粒界相は、Ｒの濃度が主相よりも高い。また、Ｒ−Ｍ系化合物の粒界相は、Ｍを含有することで、主相の水素不均化温度よりも共晶点が低い。粒界相の共晶点（Ｒ−Ｍ系化合物）は、例えば、主相（Ｒ−Ｆｅ系化合物）の水素不均化温度よりも３０℃以上低いことが好ましく、５０℃以上低いことがより好ましい。粒界相の共晶点が主相の水素不均化温度よりも低いことで、後述する磁場熱処理工程における熱処理の温度によって主相の磁気特性が低下することを抑制できる。
【００３９】
Ｒ−Ｆｅ系合金は、主相が正方晶又は六方晶で、且つ、結晶格子のｃ軸の長さとａ軸の長さとの比（ｃ／ａ）が０．５５以上０．８５以下である。以上のような要件を満たすＲ−Ｆｅ系合金の具体例としては、Ｓｍ１Ｆｅ９、Ｓｍ１Ｆｅ１２、Ｓｍ５Ｆｅ１７、Ｎｄ１Ｆｅ５、Ｎｄ５Ｆｅ１７、Ｎｄ１Ｆｅ１１Ｔｉ１、Ｓｍ１Ｆｅ１１Ｔｉ１が挙げられる。ｃ／ａが１未満の場合、後述する磁場熱処理工程における磁場による磁気異方性の向上効果が得られる。現実的な観点から、ｃ／ａを０．５５以上０．８５以下とした。特に、ｃ／ａが０．５５以上０．６５以下であると、磁気異方性の向上効果が大きく、好ましい。
【００４０】
Ｒ−Ｆｅ系合金は、例えばストリップキャスト法やメルトスパン法などの急冷凝固法により製造することができ、これを粉砕することでＲ−Ｆｅ系合金の粉末を得ることができる。Ｒ−Ｆｅ系合金の粉末の粒子径は、例えば５μｍ〜５ｍｍの範囲内で適宜調整することが挙げられる。Ｒ−Ｆｅ系合金の粉末の粒子径は、粉末粒子の酸化を抑制したり、圧縮成形のし易さの観点から、５０μｍ以上５００μｍ以下、特に１００μｍ以上３００μｍ以下の範囲内であることが好ましい。
【００４１】
（水素化工程）
水素化工程は、Ｒ−Ｆｅ系合金の粉末を、水素不均化温度以上の温度で熱処理して水素化処理することにより、水素化粉末を得る工程である。Ｒ−Ｆｅ系合金の粉末を水素化処理することにより、Ｒ−Ｆｅ系化合物（主相）をＲの水素化合物とＦｅを含有するＦｅ含有物との相に水素化分解する。そして、水素化処理したＲ−Ｆｅ系合金は、Ｒの水素化合物（例、ＮｄＨ２やＳｍＨ２）の相とＦｅを含有するＦｅ含有物（純Ｆｅを含む）の相とが混在する組織に変化する。Ｆｅ含有物の相は、Ｒ−Ｆｅ系化合物やＲの水素化合物の相に比較して、柔らかく変形し易いことから、後工程の成形工程において圧縮成形が容易になる。特に、純Ｆｅは変形し易く、Ｆｅ含有物の相としてＦｅ相が存在すると、成形性が向上し、後工程の成形工程において水素化粉末成形体の高密度化を図り易い。
【００４２】
水素化処理する際の雰囲気は、水素を含む雰囲気とする。例えば、Ｈ２ガス雰囲気、又はＨ２ガスとＡｒやＮ２などの不活性ガスとの混合ガス雰囲気とすることが挙げられる。また、水素化処理する際の雰囲気圧力は、大気圧とすることができる。水素化処理する際の熱処理の温度は、主相の水素不均化反応が生じる水素不均化温度以上とする。例えば、６００℃以上（更に６５０℃以上）１１００℃以下、好ましくは７００℃以上（更に７５０℃以上）９５０℃以下（更に９００℃以下）とすることが挙げられる。水素化処理する際の熱処理の時間は、例えば３０分以上５時間以下とすることが挙げられる。
【００４３】
（成形工程）
成形工程は、水素化工程により得られた水素化粉末を圧縮成形して、水素化粉末成形体を得る工程である。水素化粉末を圧縮成形することにより、高密度の粉末成形体が得られる。圧縮成形する際の成形圧力は、例えば２９４ＭＰａ（３ｔｏｎ／ｃｍ２）以上１９６０ＭＰａ（２０ｔｏｎ／ｃｍ２）以下とすることが挙げられる。より好ましい成形圧力は、５８８ＭＰａ（６ｔｏｎ／ｃｍ２）以上１４７０ＭＰａ（１５ｔｏｎ／ｃｍ２）以下である。また、水素化粉末成形体の相対密度は、例えば８０％〜９５％程度、特に８８％以上とすることが挙げられる。水素化粉末成形体の相対密度が高いほど、緻密な水素化粉末成形体（磁石素材）が得られ、磁性相の存在割合が多い希土類磁石が得られる点で好ましい。ここでいう「相対密度」とは、Ｒ−Ｆｅ系合金の真密度に対する実際の密度（［粉末成形体の実測密度／合金の真密度］の百分率）を意味する。その他、圧縮成形する際に成形用金型を適宜加熱することで、粉末の変形を促進することができ、高密度の水素化粉末成形体が得られ易い。
【００４４】
（脱水素工程）
脱水素工程は、成形工程により得られた水素化粉末成形体を、再結合温度以上の温度で熱処理して脱水素処理することにより、磁石素材を得る工程である。水素化粉末成形体を脱水素処理することにより、水素化分解したＲ−Ｆｅ化合物を再結合すると共に主相の結晶粒を微細化する。具体的には、主相の平均結晶粒径がサブミクロンオーダー（１μｍ未満）の磁石素材が得られる。
【００４５】
脱水素処理する際の雰囲気は、不活性雰囲気又は減圧雰囲気とする。例えば、ＡｒやＮ２などの不活性ガス雰囲気、又は真空度が１０Ｐａ以下の真空雰囲気とすることが挙げられる。より好ましい真空雰囲気の真空度は、１Ｐａ以下、更には０．１Ｐａ以下である。特に、減圧雰囲気（真空雰囲気）中で脱水素処理した場合、再結合反応がより進行して、Ｒの水素化合物が残存し難い。脱水素処理する際の熱処理の温度は、主相の再結合反応が生じる再結合温度以上とする。例えば、６００℃以上（更に６５０℃以上、特に７００℃以上）１０００℃以下とすることが挙げられる。脱水素処理する際の熱処理の時間は、例えば１０分以上１０時間以下とすることが挙げられる。磁石素材の相対密度は、熱処理の温度や時間によって多少変化するものの、水素化粉末成形体の相対密度と実質的に等しい。
【００４６】
（磁場熱処理工程）
磁場熱処理工程は、磁石素材を、絶対値が３Ｔ以上の強磁場と絶対値が３Ｔ未満の弱磁場との間で時間的に変動する変動磁場を印加しながら、粒界相の共晶点の±５５℃以内の温度で熱処理する工程である。磁石素材を特定の変動磁場を印加しながら特定の温度で熱処理することで、主相の磁気異方性を高められる。
【００４７】
磁気異方性を高められるメカニズムは、明らかではないが、次のように考えられる。磁石素材（Ｒ−Ｆｅ系合金の粉末成形体）を粒界相の共晶点付近の温度で熱処理すると、主相の結晶粒の回転が起こり易くなる。この状態で磁場を印加すると、ｃ軸とａ軸のうち短い方の軸（即ち、ｃ軸）が磁場の印加方向に配向する。また、粒界相の共晶点付近の温度では、粒界相を通してＲ原子が拡散し易く、主相と粒界相との間でＲ原子のやり取りが起こる。そして、強磁場と弱磁場とを交互に繰り返し印加すると、Ｒ原子の移動が活発になり、粒界相を通したＲ原子のやり取りが促進される結果、磁気異方性が高くなる。特に、主相の平均結晶粒径が１μｍ未満であると、主相の結晶粒の表面から内部に亘ってＲ原子のやり取りが行われ、磁気異方性が向上する。更に、強磁場と弱磁場とを繰り返し印加すると、ｃ軸が磁場の印加方向により揃い易く、ｃ軸の配向性が向上する。その後、窒化処理又は炭化処理すると、ｃ軸方向のＦｅ−Ｆｅ原子間に原子半径の小さいＮ又はＣが選択的に導入され、ｃ軸方向の一軸異方性が発現する。その結果、主相がｃ軸方向に配向すると共に、ｃ軸方向に一軸異方性を誘起することができ、磁気異方性が高く、磁気特性に優れる希土類磁石が得られる。
【００４８】
〈変動磁場〉
変動磁場は、絶対値が３Ｔ以上の強磁場と絶対値が３Ｔ未満の弱磁場との間で時間的に変動する磁場であり、強磁場と弱磁場とを交互に複数回繰り返す磁場である。つまり、磁石素材に対して、強磁場を２回以上印加する。強磁場を複数回印加するとき、前回印加した強磁場と同じ向きに強磁場を印加してもよいし、前回印加した強磁場と逆向きに強磁場を印加してもよい。変動磁場の印加方向は、磁化させたい方向（ｃ軸を配向させたい方向）とする。
【００４９】
絶対値が３Ｔ未満の範囲で磁場を変動させても、Ｒ原子の移動が起こり難く、磁場による粒界相を通したＲ原子のやり取りが十分に促進されないため、磁気異方性の向上効果が得られ難いことから、絶対値が３Ｔ以上の強磁場を印加する。また、強磁場と弱磁場を繰り返し印加すると、Ｒ原子の移動が活発になり、粒界相を通したＲ原子のやり取りが促進される。強磁場を印加する回数は３回以上が好ましく、４回以上がより好ましい。
【００５０】
変動磁場における強磁場の向きを少なくとも１回変更することが好ましい。強磁場の向きを変更することで、Ｒ原子の移動がより活発になり、粒界相を通したＲ原子のやり取りがより促進され、磁気異方性が強くなる。「強磁場の向きを変更する」とは、磁場の印加方向のうち、ある一方向に強磁場を印加した後、その方向とは逆方向に強磁場を印加することである。つまり、磁場の印加方向のある一方向をプラスとした場合、プラスの強磁場を印加した後、マイナスの強磁場を印加する。好ましくは、強磁場の向きを交互に変更する。強磁場の向きは２回以上変更することが好ましく、３回以上がより好ましい。
【００５１】
変動磁場の磁場変動速度を０．１Ｔ／ｍｉｎ以上１Ｔ／ｍｉｎ以下とすることが好ましい。磁場変動速度が遅すぎると、Ｒ原子の移動が起き難く、粒界相を通したＲ原子のやり取りが促進され難い。また、時間がかかり工業生産性の点で好ましくない。一方で、磁場変動速度が速すぎると、Ｒ原子が磁場の変化に十分に追従できず、粒界相を通したＲ原子のやり取りが起き難い。磁場変動速度を０．１Ｔ／ｍｉｎ以上１Ｔ／ｍｉｎ以下とすることで、Ｒ原子の移動が顕著になり、粒界相を通したＲ原子のやり取りが十分に起こり、磁気異方性の向上効果が得られ易い。より好ましい磁場変動速度は０．５Ｔ／ｍｉｎ以上である。
【００５２】
変動磁場の変動幅を３Ｔ以上とすることが好ましい。「変動幅」とは、強磁場と弱磁場との間の最大変位量（最大変位差）のことである。変動幅を３Ｔ以上とすることで、Ｒ原子の移動が顕著になり、粒界相を通したＲ原子のやり取りが十分に起こり、磁気異方性の向上効果が得られ易い。より好ましい変動幅は４Ｔ以上である。
【００５３】
変動磁場において、１回あたりの強磁場を５分以上、弱磁場を５分以上それぞれ維持することが好ましい。強磁場を一定時間維持した後、弱磁場を一定時間維持した方が、Ｒ原子が磁場の変化に追従し易く、Ｒ原子の移動が顕著になる。強磁場を５分以上、弱磁場を５分以上維持することで、Ｒ原子の移動が顕著になり、粒界相を通したＲ原子のやり取りが十分に起こり、磁気異方性の向上効果が得られ易い。より好ましい１回あたりの強磁場の印加時間は１０分以上、弱磁場の印加時間は１０分以上である。
【００５４】
〈熱処理〉
磁場熱処理工程での熱処理の温度は、粒界相の共晶点の±５５℃以内の温度とする。粒界相の共晶点付近（±５５℃以内）の温度で熱処理すると、粒界相を通してＲ原子が拡散し易く、主相と粒界相との間でＲ原子のやり取りが起こり易い。粒界相の共晶点の−５５℃未満で熱処理した場合は、主相の結晶粒の回転やＲ原子の拡散が起こり難く、変動磁場を印加しても磁気異方性の向上効果が得られ難い。一方、粒界相の共晶点の＋５５℃超で熱処理した場合は、熱処理によって主相の磁気特性が低下したり、粒成長が起き易くなる。より好ましい熱処理の温度は、粒界相の共晶点の±３５℃以内の温度である。
【００５５】
磁場熱処理工程での熱処理の時間は、例えば３０分以上６００分以下とすることが挙げられる。熱処理の時間を３０分以上とすることで、Ｒ原子が十分に拡散し、上記変動磁場による磁気異方性の向上効果が得られ易い。一方、熱処理の時間を６００分以下とすることで、熱処理の温度が高めの場合に粒成長を抑制し、また、工業生産性の点で好ましい。より好ましい磁場熱処理の時間は６０分以上３００分以下である。なお、熱処理温度が十分に低い場合は、６００分以上の長時間の熱処理を行っても問題ない。希土類磁石の相対密度は、熱処理の温度や時間によって多少変化するものの、磁石素材の相対密度と実質的に等しい。
【００５６】
（化合処理工程）
化合処理工程は、磁場熱処理工程の後、磁石素材を窒化処理又は炭化処理する工程である。これにより、磁石素材のＲ−Ｆｅ系合金（Ｒ−Ｆｅ系化合物）を窒化又は炭化することで、主相の磁気特性が向上する。また、上述したように、窒化又は炭化により、一軸異方性が発現する。
【００５７】
〈磁場〉
窒化処理又は炭化処理する際に磁場を印加しながら行ってもよい。磁場を印加しながら窒化処理又は炭化処理することで、磁場を印加した方向に格子が伸長し、その方向のＦｅ−Ｆｅ原子間を拡げることができ、そのＦｅ−Ｆｅ原子間にＮ又はＣが導入され易くなる。磁場の大きさは３Ｔ以上が好ましい。また、磁場は、定常磁場でも、変動磁場でもよい。
【００５８】
更に、窒化処理又は炭化処理する際に磁場を印加しながら行う場合、化合処理工程における窒化処理又は炭化処理する際の磁場の印加方向を、磁場熱処理工程における変動磁場の印加方向と同じにすることが好ましい。化合処理工程における磁場の印加方向を、磁場熱処理工程における変動磁場の印加方向と同じにすることで、磁場熱処理工程で配向させたｃ軸方向と化合処理工程での磁場による格子を伸長させる方向が一致するため、ｃ軸方向のＦｅ−Ｆｅ原子間に選択的により導入され易くなる。
【００５９】
〈窒化処理〉
窒化処理は、窒素を含む雰囲気中で、窒化温度以上の温度で熱処理することで行う。窒化により、Ｒ−Ｆｅ−Ｎ系化合物の主相が生成される。具体例としては、Ｓｍ１Ｆｅ９合金を窒化することにより、Ｓｍ１Ｆｅ９Ｎ３化合物を主相とする希土類磁石が得られる。
【００６０】
窒素を含む雰囲気としては、例えば、Ｎ２ガス雰囲気又はＮ２ガスとＨ２ガスとの混合ガス雰囲気、若しくは、ＮＨ３ガス雰囲気又はＮＨ３ガスとＨ２ガスとの混合ガス雰囲気が挙げられる。また、窒化処理する際の熱処理の温度は、例えば２００℃以上（好ましくは３００℃以上）５５０℃以下とすることが挙げられる。窒化処理の一具体例としては、ＮＨ３ガス雰囲気（ＮＨ３ガス１００体積％）中、３５０℃で３０分間の熱処理をした後、Ｈ２ガスを導入して、ＮＨ３ガス：Ｈ２ガスの分圧が１：３の混合ガス雰囲気（ＮＨ３ガス２５体積％、Ｈ２ガス７５体積％）中、３５０℃で９時間の熱処理をすることが挙げられる。
【００６１】
〈炭化処理〉
炭化処理は、炭素を含む雰囲気中で、炭化温度以上の温度で熱処理することで行う。炭化により、Ｒ−Ｆｅ−Ｃ系化合物の主相が生成される。具体例としては、Ｓｍ１Ｆｅ９合金を窒化することにより、Ｓｍ１Ｆｅ９Ｃ３化合物を主相とする希土類磁石が得られる。
【００６２】
炭素を含む雰囲気としては、例えば、メタン（ＣＨ３）ガスなどの炭化水素ガス雰囲気又は炭化水素ガスとＨ２ガスとの混合ガス雰囲気が挙げられる。また、処理する際の熱処理の温度は、例えば２００℃以上（好ましくは３００℃以上）５５０℃以下とすることが挙げられる。炭化処理の一具体例としては、ＣＨ３ガス（１００体積％）雰囲気中、２２０℃で３０分間の熱処理をした後、Ｈ２ガスを導入して、ＣＨ３ガス：Ｈ２ガスの分圧が１：３の混合ガス雰囲気（ＣＨ３ガス：２５体積％、Ｈ２ガス：７５体積％）中、２２０℃で９時間の熱処理をすることが挙げられる。
【００６３】
［実施例１］
原子比でＳｍ１．０５Ｆｅ９Ｃｕ０．１５の組成を有するＳｍ−Ｆｅ系合金の原料粉末（原料Ａ）を用いて、磁石素材を作製した。磁石素材は、次のようにして作製した。
【００６４】
上記組成のＳｍ−Ｆｅ系合金（Ｓｍ１．０５Ｆｅ９Ｃｕ０．１５合金）をストリップキャスト法により製造し、これを粉砕した後、篩にかけて、粒子径が５００μｍ以下のＳｍ−Ｆｅ系合金の粉末を用意した。このＳｍ−Ｆｅ系合金について、粉末粒子の断面を走査型電子顕微鏡（ＳＥＭ）で組織観察すると共にエネルギー分散型Ｘ線分析装置（ＥＤＸ）により組成分析したところ、Ｓｍ１Ｆｅ９化合物の主相と、Ｓｍ−Ｃｕ系化合物を主成分とする粒界相とを有していた。このＳｍ−Ｆｅ系合金は、主相がＳｍ１Ｆｅ９化合物であることから、主相の結晶系が六方晶であり、ａ軸長が０．４９３６ｎｍ、ｃ軸長が０．４１４７ｎｍ、ｃ軸長とａ軸長との比（ｃ／ａ）が０．８４０である。また、Ｓｍ１Ｆｅ９化合物の主相の水素不均化温度は６４０℃、Ｓｍ−Ｃｕ系化合物の粒界相の共晶点は５９７℃である。このＳｍ−Ｆｅ系合金（Ｓｍ１．０５Ｆｅ９Ｃｕ０．１５合金）の粉末を原料Ａとし、この原料Ａの組成、主相組成、粒界相成分、主相のａ軸長及びｃ軸長、並びにｃ／ａ、主相の水素不均化温度、粒界相の共晶点を表２に示す。
【００６５】
上記Ｓｍ−Ｆｅ系合金の粉末を、Ｈ２ガス（１００体積％）雰囲気中、８５０℃×２時間の熱処理をして水素化処理することにより、水素化粉末を得た。
【００６６】
次に、得られた水素化粉末を金型に充填し圧縮成形して、直径２０ｍｍ×高さ１５ｍｍの水素化粉末成形体を得た。圧縮成形は、油圧プレス装置を用いて行い、成形圧力を１４７０ＭＰａ（１５ｔｏｎ／ｃｍ２）とした。また、圧縮成形は、Ｎ２ガス雰囲気（Ｏ２濃度：２０００ｐｐｍ以下）中、室温で行った。
【００６７】
次いで、得られた水素化粉末成形体を、Ｈ２ガス（１００体積％）雰囲気中で８２５℃まで昇温した後、真空雰囲気に切り換えて、真空雰囲気（到達真空度：０．５Ｐａ未満）中、８２５℃×１．５時間の熱処理をして脱水素処理することにより、磁石素材となるＳｍ−Ｆｅ系合金の粉末成形体を作製した。
【００６８】
この磁石素材に対し、変動磁場を印加しながら熱処理（磁場熱処理）した後、窒化処理して希土類磁石（所謂、圧粉磁石）の試料を製造した。
【００６９】
（試験例１：試料Ｎｏ．１−１〜Ｎｏ．１−７）
磁石素材を、Ａｒガス雰囲気中、超電導マグネットを用いて変動磁場を印加しながら熱処理した。表３に磁場熱処理の条件を示す。変動磁場の印加方向は、磁石素材の製造工程における水素化粉末を圧縮成形する際の加圧方向と同じにした。変動磁場は、絶対値が５Ｔの磁場強度とし、＋５Ｔの強磁場と−５Ｔの強磁場とを交互に印加した。表３に示す変動条件において、「０⇒＋⇒−⇒＋⇒−⇒０」とは、絶対値が５Ｔの磁場強度の場合、０から＋５Ｔまで励磁し＋５Ｔの磁場を印加した後、＋５Ｔから０まで降磁し、磁場の向きを逆方向に変えて０から−５Ｔまで励磁し−５Ｔの磁場を印加した後、−５Ｔから０まで降磁する。そして、これを連続して２回繰り返す変動磁場のことであり、変動幅が５Ｔで、絶対値が５Ｔ（＋５Ｔ及び−５Ｔ）の強磁場を計４回印加することになる。磁場変動速度（励磁速度及び降磁速度）は０．５Ｔ／ｍｉｎとした。つまり、絶対値が５Ｔの磁場強度で、変動条件が「０⇒＋⇒−⇒＋⇒−⇒０」の場合、磁場の変動にのみ要する時間は８０分である。また、＋５Ｔ及び−５Ｔで磁場を維持する時間は合計で３時間（１８０分）とした。つまり、変動条件が「０⇒＋⇒−⇒＋⇒−⇒０」の場合、１回あたりの＋５Ｔ（−５Ｔ）の磁場の印加時間は、４５分（１８０分／４回）である。この場合、磁場の変動時間を合わせると、磁場熱処理の時間は２６０分である。
【００７０】
窒化処理は次のようにして行った。磁場熱処理した磁石素材を、ＮＨ３ガス雰囲気（ＮＨ３ガス１００体積％）中、３５０℃で３０分間の熱処理した後、Ｈ２ガスを導入して、ＮＨ３ガス：Ｈ２ガスの分圧が１：３の混合ガス雰囲気（ＮＨ３ガス２５体積％、Ｈ２ガス７５体積％）中、３５０℃で９時間の熱処理した。
【００７１】
窒化処理後、製造した希土類磁石の試料断面をＳＥＭで組織観察すると共にＥＤＸにより組成分析したところ、Ｓｍ−Ｆｅ系合金が窒化され、Ｓｍ１Ｆｅ９Ｎ３化合物の主相が生成されていた。
【００７２】
以上のようにして、磁場熱処理の温度を変えた表３に示す試料Ｎｏ．１−１〜Ｎｏ．１−７を製造した。
【００７３】
試料Ｎｏ．１−１〜Ｎｏ．１−７について、３９７９ｋＡ／ｍ（５０ｋＯｅ）の磁界を印加して着磁し、磁気特性を評価した。具体的には、ＢＨトレーサ（理研電子株式会社製ＤＣＢＨトレーサ）を用いてＢ−Ｈ曲線を測定し、飽和磁化Ｊｓ及び残留磁化Ｂｒを求めた。但し、飽和磁化Ｊｓは、１９８９ｋＡ／ｍ（２５ｋＯｅ）の磁界を印加したときの値である。着磁方向（磁界の印加方向）は、磁場熱処理における変動磁界の印加方向と同じにした。その結果を表３に示す。
【００７４】
また、試料Ｎｏ．１−１〜Ｎｏ．１−７について、磁性相（Ｓｍ−Ｆｅ系合金）の存在割合（体積割合）を求めた。圧粉磁石の場合、基本的に、Ｒ−Ｆｅ系合金の粉末のみで形成され、Ｒ−Ｆｅ系合金以外には空隙しか存在しない。磁性相の存在割合は、希土類磁石の体積と質量から実測密度を算出し、Ｓｍ−Ｆｅ系合金（Ｓｍ１．０５Ｆｅ９Ｃｕ０．１５合金）の真密度を７．８６ｇ／ｃｍ３として、｛実測密度／真密度｝×１００を算出して求める。その結果を表３に示す。
【００７５】
（試験例２：試料Ｎｏ．２−１〜Ｎｏ．２−５）
変動磁場の磁場強度を変えた以外は、試験例１の試料Ｎｏ．１−５と同じ製造条件で希土類磁石を製造し、表３に示す試料Ｎｏ．２−１〜Ｎｏ．２−５を得た。試料Ｎｏ．２−１〜Ｎｏ．２−５について、試験例１と同様にして、磁気特性を評価すると共に磁性相の存在割合を求めた。
【００７６】
（ボンド磁石：試料Ｎｏ．１−１００）
比較として、原子比でＳｍ１Ｆｅ９の組成を有するＳｍ−Ｆｅ系合金の原料粉末（原料Ｂ）を用いて、ボンド磁石（試料Ｎｏ．１−１００）を製造した。ボンド磁石は、次のようにして製造した。
【００７７】
Ｓｍ１Ｆｅ９合金をメルトスパン法により製造し、これを粉砕してＳｍ１Ｆｅ９合金の粉末を用意した。このＳｍ１Ｆｅ９合金の粉末について、ＳＥＭで組織観察すると共にＥＤＸにより組成分析したところ、実質的に、Ｓｍ１Ｆｅ９化合物の主相のみで形成され、粒界相が存在していなかった。このＳｍ１Ｆｅ９合金の粉末を原料Ｂとする。
【００７８】
上記Ｓｍ１Ｆｅ９合金の粉末を窒化処理した。窒化処理は、Ｓｍ１Ｆｅ９合金粉末に対し、ＮＨ３ガス雰囲気（ＮＨ３ガス１００体積％）中、３５０℃で３０分間の熱処理した後、Ｈ２ガスを導入して、ＮＨ３ガス：Ｈ２ガスの分圧が１：３の混合ガス雰囲気（ＮＨ３ガス２５体積％、Ｈ２ガス７５体積％）中、３５０℃で９時間の熱処理した。
【００７９】
次に、窒化処理したＳｍ１Ｆｅ９合金粉末を更に粉砕し、篩にかけて、粒子径が３μｍのＳｍ１Ｆｅ９合金の粉末を得た。このＳｍ１Ｆｅ９合金の粉末に、バインダ樹脂としてポリフェニレンサルファイド（ＰＰＳ）樹脂の粉末を４質量％の割合で樹脂を配合し、混合した。この混合粉末を金型に充填した後、温度：１６０℃、成形圧力：９８ＭＰａ（１ｔｏｎ／ｃｍ２）で温間プレスして圧縮成形した。なお、圧縮成形は、１．５Ｔの定常磁場を加圧方向に印加しながら行った。
【００８０】
以上のようにして、表３に示す試料Ｎｏ．１−１００（ボンド磁石）を製造した。
【００８１】
試料Ｎｏ．１−１００について、上記試料Ｎｏ．１−１〜Ｎｏ．１−７と同様にして、磁気特性を評価した。その結果を表３に示す。なお、着磁方向は、圧縮成形時の磁場印加方向と同じにした。また、試料Ｎｏ．１−１００について、磁性相の存在割合（体積割合）を求めた。但し、ボンド磁石である試料Ｎｏ．１−１００については、磁性相の存在割合は、｛Ｓｍ１Ｆｅ９合金粉末の体積／（Ｓｍ１Ｆｅ９合金粉末の体積＋バインダ樹脂の体積）｝×１００で表されることから、原料に用いたＳｍ１Ｆｅ９合金粉末の体積と、バインダ樹脂の体積とを用いて算出することができる。その結果を表３に示す。
【００８２】
【表２】
2015128118.tif 000003
【００８３】
【表３】
2015128118.tif 000004
【００８４】
実施例１の磁石素材を用いた圧粉磁石（試料Ｎｏ．１−１〜Ｎｏ．１−７、試料Ｎｏ．２−１〜Ｎｏ．２−５）は、ボンド磁石（試料Ｎｏ．１−００）に比較して、磁性相の存在割合が多く、飽和磁化が高い。
【００８５】
磁場熱処理の温度を５５０℃〜６５０℃とした試料Ｎｏ．１−３〜Ｎｏ．１−６は、残留磁化が０．９０Ｔ以上、特に１．００Ｔ以上であり、試料Ｎｏ．１−１、Ｎｏ．１−２、Ｎｏ．１−７に比較して、残留磁化が大幅に向上している。つまり、試料Ｎｏ．１−３〜Ｎｏ．１−６は、試料Ｎｏ．１−１、Ｎｏ．１−２、Ｎｏ．１−７に比較して、強い磁気異方性を有している。このことから、表２に示す粒界相の共晶点の±５５℃以内の温度で熱処理することで、磁気異方性を高められ、磁気特性を改善できることが分かる。
【００８６】
また、変動磁場の磁場強度を３Ｔ以上とした試料Ｎｏ．２−４、Ｎｏ．２−５は、試料Ｎｏ．２−１〜Ｎｏ．２−３に比較して、残留磁化が大幅に向上しており、強い磁気異方性を有している。このことから、変動磁場の磁場強度（強磁場の絶対値）を３Ｔ以上とすることで、磁気異方性を高められ、磁気特性を改善できることが分かる。更に、試料Ｎｏ．２−４、Ｎｏ．２−５、Ｎｏ．１−５の比較結果から、変動磁場の磁場強度を高くするほど、残留磁化が向上しており、磁気異方性を高められることが分かる。
【００８７】
（試験例３：試料Ｎｏ．３−１〜Ｎｏ．３−３）
変動磁場の変動条件を変えた以外は、試験例１の試料Ｎｏ．１−５と同じ製造条件で希土類磁石を製造し、表４に示す試料Ｎｏ．３−１〜Ｎｏ．３−３を得た。試料Ｎｏ．３−１〜Ｎｏ．３−３について、試験例１と同様にして、磁気特性を評価すると共に磁性相の存在割合を求めた。その結果を表４に示す。なお、試料Ｎｏ．３−１は、＋５Ｔの定常磁場を３時間印加した試料である。つまり、試料Ｎｏ．３−１は、＋５Ｔの強磁場を１回印加した。
【００８８】
（試験例４：試料Ｎｏ．４−１〜Ｎｏ．４−７）
変動磁場の磁場変動速度を変えた以外は、試験例１の試料Ｎｏ．１−５と同じ製造条件で希土類磁石を製造し、表４に示す試料Ｎｏ．４−１〜Ｎｏ．４−７を得た。試料Ｎｏ．４−１〜Ｎｏ．４−７について、試験例１と同様にして、磁気特性を評価すると共に磁性相の存在割合を求めた。その結果を表４に示す。
【００８９】
【表４】
2015128118.tif 000005
【００９０】
強磁場と弱磁場とを交互に複数回繰り返す変動磁場印加した試料Ｎｏ．３−２、Ｎｏ．３−３は、定常磁場を印加したＮｏ．３−１に比較して、残留磁化が大幅に向上しており、強い磁気異方性を有している。このことから、強磁場を２回以上印加することで、磁気異方性を高められ、磁気特性を改善できることが分かる。更に、試料Ｎｏ．１−５、Ｎｏ．３−２、Ｎｏ．３−３の比較結果から、強磁場を印加する回数を増やすほど、残留磁化が向上しており、磁気異方性を高められる傾向がある。
【００９１】
また、試料Ｎｏ．４−１〜Ｎｏ．４−７の比較結果から、変動磁場の変動磁場速度を０．１Ｔ／ｍｉｎ以上１Ｔ／ｍｉｎ以下とすることが好ましいことが分かる。
【産業上の利用可能性】
【００９２】
本発明の希土類磁石の製造方法は、強い磁気異方性を有し、磁気特性に優れる希土類磁石の製造に好適に利用可能である。